Brevet FR2391767A1 — publié le 19781222

La présente invention concerne des matières polymères qui stabilisent des particules comprenant des particules de dimension colloïdale pour en empêcher ou prévenir leur regroupement, c'està-dire l'agglomération, lorsque les particules se trouvent en suspension. Dans des systèmes colloSdaux et en particulier dans des suspensions liquides du type colloidal, les particules en suspension ont tendance à se grouper ou à coller ensemble pour former de gros groupes de particules. On de signe souvent ce phénomène comme étant une agglomération. La formation de gros groupes de particules détruit une distribution pratiquement homogène des particules dans une suspension et rend la suspension essentiellement inutilisable.Ce problème est particulièrement aigu dans des suspensions que l'on utilise dans des systèmes dits "occulteurs de lumière" ou valve de lumière. On entend par le terme "occulteur de lumière" ou valve de lumière un dispositif permettant d'intercepter ou d'occulter la lumière. Lors du fonctionnement d'un occulteur de lumière, on applique une tension à la suspension. Cette tension, en raison des charges relatives sur, ou associées aux particules, peut provoquer le groupement des particules entre elles pour former des gros groupes d'agglomérats. Ces masses empêchent le fonctionnement approprié de l'occulteur de lumière et de ce fait détruit son utilité. Il y a donc une nécessité pour mettre au point, par conséquent une matière qui puisse agir efficacement pour prévenir l'agglomération des particules colloidales en suspension dans un système occulteur de lumière. Bien que la technique antérieure abonde en brevets concernant des agents dispersants comportant des matières polymères, pour entretenir les particules en suspension, ces matières sont soient impropres à l'application dans une suspension pour occulteur de lumière, soit très inférieures dans ce but, vis-à-vis des polymères de la présente invention. Des descriptions d'occulteurs de lumière qui utilisent des suspensions liquides sont données dans les brevets US NO 1 955 923 et N 3 708 219. Fondamentale- ment, ce sont des dispositifs qui régularisent la transmission de la lumière. Pour autre propre à l'application dans une suspension d'oc- culteur de lumière, un polymère doit entre soluble dans le milieu liquide de mise en suspension. le polymère doit en outre autre capable de s'associer aux surfaces des particules en suspension de façon à fournir une protection stérique efficace vis-à-vis de l'agglomération, particulièrement lorsque les particules sont alignées sous l'influence d'un champ électrique (condition qui augmente énormément la tendance à l'agglomération).De mewme le polymère doit s'associer avec les particules de telle sorte que si le polymère est présent alors que les particules sont initialement formées il empêche ou prévient le grossissement trop important des particules et aide à rendre minimale la formation d'aggrégats de particules en cours de formation. le polymère ne doit pas attaquer les particules en suspension de façon telle qu'elles en soient dégradées et lui-mssme ne doit pas se dégrader à la température d'utilisation ou aux températures auxquelles la suspension peut être conservée par crainte que ses produits de dégradation n'attaquent les particules en suspension. La dégradation provoque une perte de l'aptitude du polymère à impartir une protection stérique et autres bénéfices qui sont présentement décrits.De préférence, le polymère doit présenter une large gamme de solubilité de sorte que, si on le désire, on puisse le dissoudre dans des liquides polaires dans lesquels un bon nombre des particules utilisées dans des occulteurs de lumières sont initialement formées, et également être soluble dans des liquidesrelativement nonpolaires et de faible conductivité, utilisés lors du fonctionnement des occulteurs de lumière. Le polymère ne doit pas enduire les parois ou les électrodes sur les parois de l'occulteur de lumière, parce qu'un polymère qui y collerait provoquerait un aspect de trouble qui détruirait la limpidité de la vision à travers locculteur de lumière, abaisserait la transmission maximale de la lumière ou modifierait la transmission qui est possible d'atteindre avec un occulteur de lumière .De plus, le polymère doit améliorer les caractéristiques de tension électrique de la suspension en ce sens qu1il doit permettre d'obtenir une modification plus grande dans la transmission de la lumière pour un gradient de tension-donné appliqué à la suspension que ceci n'est possible Si l'on utilise la nitrocellulose, qui est le polymère de la technique antérieure utilisé dans des suspensions par d'autres auteurs pour occulteurs de lumière. A cet égard il est particulièrement important et il est préférable qu'il soit à même d'agir de la sorte à basses fréquences, par exemple à 1900 Hertz ou moins, du fait que l'énergie électrique est bien plus faible à basse fréquence qu'aux fréquences élevées d'activa- tion. On a utilisé la nitrocellulose, ainsi qu'il a éte dit cidessus pendant une période de temps considérable et elle fonctionne dans une certaine mesure dans des suspensions pour occulteurs de lumière. Bien que dans une certaine mesure elle prévienne l'agglomération, la nitrocellulose a le grave inconvénient autre fortement sujette à la dégradation déjà à des température modérément élevées. Par exemple la nitrocellulose se dégrade à 650C et moins. A ces températures, la nitrocellulose peut se décomposer et former des acides-nitreux et nitrique et autres produits de dégradation et ceux-ci peuvent attaquer les particules en suspension. Si les particules se dégradent lors d'une attaque par ces produits acides et autres dus à la décomposition, la suspension se détruit. La nitrocellulose présente encore un inconvénient majeur en ce sens qu'il n'y a qu'un nombre limite de milieux de mise en suspension dans lesquels elle puisse se dissoudre lorsqu'on l'applique dans des occulteurs de lumière. Ces milieux sont essentiellement limités à des esters organiques. Pour de nombreuses fonctions, les esters organiques ne sont pas des liquides les plus désirables dans lesquels on puisse mettre les particules en suspension. En conséquence, la nitrocellulose présente des inconvénients chimiques et physiques très sérieux auxquels on peut obvier grace aux polymères selon la présente invention. Ces polymères présentent une stabilité thermique bien supérieure à celle de la nitrocellulose et ne se décomposent en général pas à moins de températures atteintes qui se situent bien au dessus du point auquel la nitrocellulose forme les acides nitreux et nitrique. En plus, ils sont solubles dans bon nombre de milieux de mise en suspension liquides relativement non conducteurs en addition aux esters. L'un des buts de la présente invention est de fournir un polymère nouveau et perfectionné pour stabiliser des suspensions liquides. Un autre but de la présente invention est de fournir unpolymère de ce genre pour l'application dans des suspensions liquides pour obturateurs de lumière. Un autre but de la présente invention est de fournir un polymère de ce genre qui prévient ou retarde l'agglomération de particules en suspension. Un autre but de la présente invention est de fournir un polymère de ce genre qui diminue la tension et l'énergie électrique nécessaires pour parvenir à une modification donnée de la transmission de la lumière pour un occulteur de lumière. Un autre but de la présente invention Bt de fournir un po lymère de ce genre qui est constitué par un copolymère à longue channe présentant des groupes fonctionnels disponibles tels que des groupes OH ou acide dans sa structure Un autre but de la-présente invention est de fournir un polymère dans lequel l'un au moins de ses monomères présente une structure ramifiée. Un autre but de la présente invention est de fournir un polymère de ce genre qui impartisse une stabilité thermique à une suspension liquide. Un autre but de la présente invention est de fournir un polymère de ce genre présentant une large gamme de solubilité à la fois dans des liquides polaires et non polaires. Un autre but encore de la présente invention est de fournir un polymère de ce genre qui n'enduise pas les parois ou les électrodes d'un occulteur de lumière. Un autre but toujours de la présente invention est de fournir une suspension pour occulteur de lumière qui comprend un polymère de ce genre. Un autre but encore de la-présente invention est de fournir une suspension stabilisée pour un occulteur de lumière comportant l'addition d'un polymère de ce genre. Lors de la mise en oeuvre de la présente invention, on fournit une matière polymère qui stabilise des suspensions comportant des particules colloidales et en particulier des particules polarisant la lumière contenant un halogène, par exemple l'hérapathite, le "periodure de sulfatochlorure de purpuréo cobalt" et le bromure cuivrique. Les matières du genre en question sont des copolymères à longue chaîne moléculaire présentant des groupes fonctionnels disponibles tels que des groupes OH ou acide dans leur structure et qui sont solubles dans des liquides dans lesquels les particules colloldales sont susceptibles d'être mises en suspension. L'un au moins des eomonomawS parmi ceux qui sont utilisé s pour former le copolymère présen-te une structure ramifiée qui peut comporter plus d'une ramification. Certaines de ces matières sont des copolymères d'acrylate de 3,5,5-triméthylhexyle/acrylate de 2-hydroxylpropyle/acide fumarique ; ("acrylate 5,5-diéthyîhexyle/ acrylate de 2-hydroxypropyle/acide fumarique et de fumarate de bis-2-éthylhexyle/acrylate de 3t5,5-triméthylhexyl/chlorure de vinylidène/acide mésaconique.Les polymères fonctionnent pour prévenir ou retarder l'agglomération des particules en suspension en particulier lorsque la suspension est utilisée dans un occulteur de lumière et qu'on applique une tension à la suspension. Les polymères rendent également possible d'utiliser des suspensions à températures élevées sans dégradation importante et abaisser le gradient de tension et l'énergie électrique nécessaires pour amener une modification donnée de la transmission de la lumière d'un occulteur de lumière. La présente invention concerne des matières polymères qui stabilisent des particules colloïdales et en particulier des matières polymères qui s'associent avec cas particules pour entretenir la stabilité des particules et les empêcher de stagglomérer pour former de larges groupes de particules. L'un des buts principaux de la présente invention et des matières polymères est d'entretenir une distribution pratiquement uniforme de ces particules colloedales dans un milieu de mise en suspension. Dans des suspensions liquides, il est très important que les particules en suspension puissent etre -distribuées pratiquement uniformément au sein de la suspension. Cette distribution uniforme est particulièrement importante lorsque l'on utilise les suspensions liquides dans des occulteurs de lumière. Les matières selon l'invention comprennent des copolymères et en particulier des copolymères qui comprennent au moins un type de monomère présentant un groupe OH ou un groupe acide disponible qui n'a pas d'empéchement stérique et qui est en une position pour s'associer ou se lier avec un élément ou une partie des particules à stabiliser. -la partie restante du copolymère est de préférence un monomère qui est soluble dans le milieu liquide dans lequel les particules sont en suspens ion.La matière polymère stabilisante doit donc être une matière qui à la fois lie fortement le copolymère aux particules et aussi qui doit autre soluble -dans le milieu de mise en suspension. Si aucune partie du copolymère n'est soluble dans le milieu de mise en suspension, les chaines du polymère associées aux particules ne pourraient etre en l'état ou en condition de s'étendre à une distance importante au-delà en partant des particules, pour en empêcher efficacement l'agglomération. Les matières selon l'invention sont spécialement; appropriées à des suspensions que l'on utilise dans de occulteurs de lumière. En bref, un "occulteur de lumière est constitué par deux feuilles ou plaques d'une matière habituellement transparente, tel que le verre ou une matière plastique, qui sont espacées par une très faible distance, telle que de 0,0254 à 1,27 rf, et qui sont réunies à leur périphérie par une matière adhésif ou toute autre matière de collage. Les feuilles ou plaques présentant des revêtement conducteurs de l'électricité transnarents en une matière telle que l'oxyde d'étain ou l'oxyde d'indium, sur leurs surfaces internes qui se regardent et les enduits sont en relation par des conducteurs tels qu'une peinture coflctrice à l'argent ou des fils, à une source d'énergie, de préférence une source de tension alternative.L'espace entre les ploqvEs ou feuilles transparentes est rempli par une suspension telle qu'une suspension de particules dthérapathite dans un milieu de mise en suspension tel que l'acétate d'amyle ou l'acétate d'isopentyle. Les particules dthérapathite (ou d'autres) utilisées dans un occulteur de lumière sont petites, de préférence de dimension colloïdale et sont de forme anisométrique, de préférence en forme de lamelle, de barreau, ou de particules aciculaires ayant un rapport de présentation compris de 5 à 1 et 20 à 1. Ces particules anisométriques qui, de préférence, polarisent la tufière sont des polyhalogénures, ne sont normalement pas alignées, ctest-à- dire quel'. es sont orientées au hasard (c'est-à-dire totalement désorientées) dans la suspension.A la condition qu1il y ait une concentration suffisamment élevée de cristaux non alignes dans la suspension, la lumière ne peut pas facilement traverser la suspension du fait qu'elle est absorbée ou bloquée ar la pluralité des particules. La suspension apparait très fonce. Toutefois, lorsqu'on applique un champ électrique à la suspension, les particules s'alignent parallèlement au champ (perpendiculairement aux parois transparentes de l'occulteur de lumière). Ceci s'effectue en appliquant une tension électrique aux conducteurs qui sont en relation avec les enduits conducteurs trantparents minces qui se trouvent appliqués sur les faces internes des parois de la cellule. La tension est donc appliquée aux parois ou feuilles transparentes de sorte que le champ traverse la suspension. Lorsqu'il existe une tension dans la suspez!sion, les particules d'hérapathite ou autres particules polarisantes appropriées s'alignent, ainsi qu'il a été dit, detelle sorte que leur grand axe soit perpendiculaire aux enduits transparents, c'est-à-dire parallèle au champ électrique entre les enduits. Dans cette position les particules ne bloquent que très peu de la lumière qui traverse la suspension puisque les particules ont généralement leur grand axe parallèle à la direction de la lumière qui traverse. Donc > lorsqu'on applique un champ électrique à une cellule, ou en d'autres termes, lorsque la cellule est placée en conditions de fonctionner, la lumière peut facilement la traverser. Le milieu de mise en suspension dans lequel les particules sont en suspension est de préférence transparent de sorte qu'une fois que les particules sont alignées, il nty en a que peu qui bloquent la transmission de la lumière visible ou tout autre rayonnement au sein de la suspension. Cependant, dès que la tension cesse, le mouvement brownien désaligne rapidement les particules de sorte que leur grand axe se trouve former des angles avec la direction de la lumière dans bien des cas et qu'an conséquence, la lumière ne peut plus autre à méme de traverser facilement la suspension. Un problème majetsainsi qu'il a été dit plus haut, avec ces particules colloidales et autres est qu'elles ont tendance à s' attirer l'une l'autre. Ceci est particulièrement vrai lorsqu' on applique une tension à la suspension. Sous l'influence d'un champ électrique, on pense que les particules agissent en tant que dipoles induits et que l'attraction entre les extrémités négatives et positives des particules voisines est suffisante de sorte que dès que la tension est appliquée à la suspension, elles commencent à se regrouper rapidement ensemble pour former de gros groupes de particules. Ceci annule la fonction de l'occul- teur de lumière du fait qun.position de service, il doit de préférence demeurer uniformément transparent.Toutefois, il y aura des ZOlluS noires relativement larges où les particules se sont groupées ensemble et où la suspension n'est plus du tout transparente. Ce qu'il est donc nécessaire et en conséquence de disposer d'une matière qui puisse empêcher les particules de se grouper ensemble ou qui les conserve essentiellement sous leur relation normale proprement dispersée en suspension. Les matières nouvelles selon la présente invention parviennent à ce résultat. Ces matières s'associent facilement avec et stabilisent les particules d'hérapathite ou autres contenant un halogène, polarisantla lumière. Les particules étant stabilisées sont de préférence du genre de celles qui contiennent de l'iode, tel que lthérapathite - ou de celles qui contiennent d'autres éléments du genre halogène dans leur structure, comme le bromure cuivrique. Les matières polymères stabilisantes non salement s'associent avec les particules polarisantes, mais encore elles contiennent dans leurs structures des composants qui leur permettent de se dissoudre facilement dans les liquides dans lesquels les particules polarisantes sont en suspension.Certaines de ces matières polymères qui sont utilisées comprennent des copolymères d'acrylate de 2-éthylhexyle/acide acrylique, d'acrylate de 2-éthylhexyle/ méthacrylate d'hydroxyethyîe, d'acrylate de 2-éthylhexyle/acrylate de 2-hydroxypropyle/acide acrylique, ("acrylate de 2-éthylhexyle/ acrylate de 2-hydroxypropyleZacide fumarique, d'acrylate de 2éthylhexyle/acrylate de 2-hydroxypropyleXchlorure de vinylidène/ acide fumarique, d'aerylate de 3,5,5-triméthylhexyle/méthacrylate de 2-hydroxypropyle, d' acrylate de 3,5, 5-triméthylhexyle/acrylate de 2-hydroxypropyle/acide fumarique ; de fumarate de bis-2éthylhexyle/acrylate de 2-hydroxypropyle/acrylonitrile, d'acrylate de 5,5-diéthylhexyl/acrylate de 2-hydroxypropyle/acide fumarique et de fumarate de bis-2-éthylhexyle/acrwvlate de 3,5,5 triméthyl-hexyle/chlorure de vinylidène/acide mésaconique.Toutes ces matières présentent un groupe fonctionnel de caractére polaire tel qu'un groupe OH e V ou un groupe acide dans une position pour s'associer facilement avec et former une liaison avec la particule probablement avec l'halogène tel que l'iode dans la structure des particules dthérapathite à stabiliser, mais il est aussi possible que ce soit aussi en variante avec une autre partie de la particule. 'association ou la liaison formée par ce groupe OH ou ce groupe acide est, pense-t-on, une liaison hydrogène, mais ce peut aussi autre un autre type de liaison ou bien autre en plus d'un autre type de liaison telle qu'une liaison de covalence coordonnée.- Il apparait cependant que le groupe OH ou le groupe acide, et non le seul atome d'hydrogène, est nécessaire pour la liaison. On pense aussi que la liaison hydrogène et/ou la covalence coordonnée par l'oxygène conduit à l'efficacité de la liaison. Ces liaisons entre polymère et particules sont des liaisons extrêmement robustes. On a noté que dans le cas de certaines substances, l'acide acrylique par exemple, il y a un groupe COOH disponible. On pense que le groupe OH est probablement la raison primordiale de son action efficace. Toutefois le CO peut aussi être actif. On appréciera que dans tous les cas, certains groupes OH ou acide, disponibles c'est-àdire libres sont présents dans un copolymère. On entend par "libre" que le groupe OH ou acide se trouve en position qui le rend disponible pour une liaison, c'est-à-dire qu'il n'est pas stériquement empoché par la structure restante de la molécule dont il fait partie, de sorte qu'il peut facilement agir pour former la liaison hydrogène et/ou la liaison en covalence coordonnée avec I'halogène, ou pour des particules qui ne contiennent pas d'halogène dans leur structure moléculaire, avec l'atome ou le groupe attiré.Si le groupe OH ou acide ne se trouvait pas en telle position, par exemple si dans un copolymère il était "étranglé" par des groupes rigides en étroite proximité avec lui, ii ne serait pas en une aussi bonne position pour se combiner facilement et par conséquent la matière en question ne saurait être celle qui constituerait un agent efficaee de liaison ou de stabilisation.On appréciera que, lorsque dans les matières copolymères citées précédemment, les monomères acides, les acides ou des monomères qui comportent des groupes fonctionnelspar exemple l'acide acrylique, l'acide fumarique, l'acide mésaconique, l'acide maléique ou ltacrylonitrile, ou l'un des monomères de type ester d'hydroxyalcoyle, par exemple l'acrylate d'hydroxyé- thyle, le métacrylate dthydroxyéthyle, ou ltacrylate de 2hydroxypropyle sont des substances qui comportent des groupes acides ou OH disponibles et agissent pour se combiner avec l'élé- ment halogène ou toute autre partie de la particule pour former l'association ou la liaison.Ces monomères en fonction du choix du monomère peuvent ou non autre ramifiés et ils peuvent ou non autre solubles dans le milieu de mise en suspension en fonction du choix du monomère et du milieu. Une autre partie de ces copolymères, qui s'ils existent, comme tel est le cas pour l'acrylate de 2-éthylhexyle ou l'acrylate de 3,5,5-triméthyl-hexyle, agissent pour dissoudre les copolymères dans le milieu liquide de mise en suspension. Il s'agit de préférence d'un monomère ramifié et mieux encore il présente deux ou plusieurs ramifications. La ramification renforce fortement l'aptitude du copolymère à retarder l'agglomération d'une suspension dtun occulteur de lumière sous l'influence d'un champ électrique et il est nécessaire qutil soit efficace contre l'agglomération. Bien que même avec une seule ramification, tel qu'avec le groupe éthyle du monomère d'acrylate de 2-éthylhexyle, il est efficace à cet égard et considérablement plus efficace qu'un monomère non ramifié tel que l'acrylate d'octyle, il est bien plus utile d'avoir une pluralité de ramifications.Bien que l'on ne connaisse pas de façon précise de la raison pour laquelle la ramification empoche l'agglomération, une raison théorique possible peut être que, à la condition que les ramifications ne bloquent pas les groupes de liaison pour la liaison avec les particules à stabiliser, 11 espace occupé par la ramification peut amener une protection stérique en évitant que deux particules s'approchent trop étroitement l'une de l'autre.Si cette théorie est correcte il serait raisonnable d'attendre qu'une pluralité de ramifications puisse entre plus efficace qu'une seule ramification ayant à peu près de la méme dimension, ce que l'on trouv expérimentalement. Pour des raisons qui sont encore inconnues, la présence d'un monomère ramifié dans le copolymère abaisse également le gradient de tension nécessaire pour parvenir à une modification donnée de la transmission de ltocculteur de lumière, ainsi quton le verra ci-après. De préférence, l'un au moins des monomères, tel que le monomère ramifié ci-dessus indiqué, qui sert pense-t-on la fonction de blocage stérique, ne doit pas présenter de groupes fonctionnels de liaison. De préférence également ce ou ces monomères doivent constituer une majeure portion du pourcentage pondéral du copolymère et doit (ou doivent) y être le ou les plus gros monomères, du point de vue des poids moléculaires comparatifs des monomères. Les ramifications peuvent autre elles mimes ramifiées, c'est-å-dire présenter des sous-ramificavions. Bien que les monomères ramifiés et bien d'autres monomères indiqués dans Les exemples précédents soient des esters, ils peuvent appartenir à de nombreux autres types. Par exemple, les copolymères peuvent comprendre des monomères tels que des éthers ou des monomères cycliques et ils peuvent englober des monomères ayant des groupes substituants particulièrement utiles tels que des monomères halogénés, en particulier des monomères fluorés, qui aident le copolymère à disposer de la solubilité dans des liquides fluorés qui peuvent autre utiles à titre de milieu de mise en suspension. Si on le désire, on peut utiliser deux ou plusieurs copolymère ayant des caractéristiques similaire'ou différentes simultanément dans une suspension. Le milieu de mise en suspension, qui dans le cas d'ocoulteurs de lumière est de préférence non-conducteur de l'électricité, peut être l'un quelconque des fluides divers tels que des hydrocarbures aromatiques ou aliphatiques, des silicones, des esters et des éthers non-polaires, et en particulier des solvants halogénés chimiquement stables tels que des alcanes fluorés, des esters fluorés et des éthers fluorés ainsi que leurs mélanges. Lorsque lwon utilise un liquide fluoré dans un milieu de mise en suspension, il peut autre nécessaire d'incorporer avec lui un liquide plus polaire mais relativement non-conducteur de l'électricité tel qu'un ester, par exemple l'acétate d'isopentyle, à titre de constituant du milieu de mise en suspension d'une suspension, de faucon à obtenir l'alignement des particules pour des tensions modérées. Toutefois, le pourcentage pondéral ou le pourcentage molaire de chaque type de monomère ou le pourcentage pondéral des groupes OH ou acides utilisés dans un copolymère peut être choisi ou réglé de façon à rendre possible la solubilité dans un ou des liquides particuliers.Ainsi les copolymères combinent l'action efficace de liaison avec l'aptitude à se dissoudre dans de nombreux types de milieux liquides de mise en suspension. La partie de ces matières polymères qui se dissout dans le milieu de mise en suspension doit cotre suffisamment soluble de sorte que le polymère dans son ensemble puisse se dissoudre de façon substantielle dans le milieu de mise en suspension. On appréciera que dans le fonctionnement des occulteurs de lumière, le fonctionnement de l'occulteur de lumière sera d'autant meilleur que le milieu de mise en suspension est d'autant moins conducteur, et l'occulteur s'en comportera d'autant mieux.Ceci veut dire que moins le liquide du milieu est conducteur, et moins il sera exigé d'énergie et de tension électrique pour entratner l'alignement des particules, et donc l'occulteur fonctionnera d'autant mieux. Ainsi, l'un des avantages de la présente invention est que les copolymères se dissolveront mieux-dans des milieux de mise en suspension fortement non-conducteurs. Certains de ces milieux de mise en suspension relativement non-condueteurs ont été précédemment indiqués mais on notera qu'il y en a beaucoup et l'on peut dire que des milieux de mise en suspension présentant une résistivité électrique approximativement de 5,107 ohm-cm ou plus, et de préférence 5. i09 ohm-cm ou plus, fonctionneront avec les présentes matières.Une suspension (qui comprend les particules en suspension et le copolymère) est quelque peu moins résistive que le milieu de mise en suspension seul. Les matières polymères selon la présente invention ont des caractéristiques thermiques particulièrement bonnes, à savoir que les copolymères peuvent généralement supporter une température comprise entre une valeur aussi faible que le point de congélation du milieu de mise en suspension et une température supérieure à 1000C, sans décomposition. Ceci permet le fonctionnement d'occulteurs de lumière dans une large gamme de tempéra turnes et particulièrement avec des milieux de mise en suspension non-conducteurs. La nitrocellulose que l'on a antérieurement utilisée dans des suspensions pour occulteurs de la technique antérieure présente de très médiocres propriétés thermiques ainsi qu'il a été dit ci-dessus. Aux températures qui sont de 50C environ, ou inférieures la nitrocellulose commence déjà à se décomposer et forme de l'acide nitreux de l'acide nitrique et autres produits de dégradation. la formation de ces produits de dégradation diminue la quantité de nitrocellulose disponible pour retarder l'agglomération, et les produits de dégradation attaquent aussi et peuvent nettement ruiner une suspension. Les matières nouvelles présentement décrites obvient à ces inconvénients. De plus, la nitrocellulose présente l'inconvénient selon lequel on ne peut la dissoudre que dans certains milieux liquides de mise en suspension. Evidement, le milieu doit autre l'un de ceux dans lequel la nitrocellulose se dissout. Il n'y a essentiellement que des esters organiques tels que 11 acétate dtisopentyle et l'acétate d'amyle ou d'éthyle. les esters du type non visqueux, qui ont une viscosité à 250C de 5 centipoisas ou moins, ne sont pas particulièrement non-conducteurs, Ils présentent généralement une résistivité de 2.108 ohm-cm ou moins. Ces milieux non visqueux sont désirables lorsque l'on cherche à avoir un alignement et un désalignement rapide des particules. Cependant, avec les présents copolymères, on peut facilement atteindre des résistivités d'un ou plusieurs ordres de grandeur supérieurs parce que l'on peut utiliser des milieux de mise en suspension avec ces copolymères qui ont des résistivités supérieures, c'est-i-dire une conductivité inférieure pour la même viscosité, et l'on peut ainsi parvenir à des suspensions de conductivité plus faible pour la même viscosité. Ces matières copolymères peuvent autre utilisées initialement au cours de la formation des particules de sorte que les particules ne s'agglomèrent pas et ne se groupent pas ensemble au cours de leur formation et peuvent être abandonnés, fixés sur les particules de sorte que la matière continue à éviter l'agglomération au cours de toute les étapes de la vie utile des particules et de leur utilisation ou de leur fonctionnement. Cependant on peut aussi les utiliser à la suite de la formation des particules lorsqu'on est sur le point de les utiliser dans une suspension. On peut également ajouter un polymère à une suspension qui comprend déjà une certaine quantité du même polymère ou un polymère différent. Certains exemples de matières polyhalogénures qui forment les particules en suspensions et sont capables de polariser la lumière et utilisables dans des occulteurs de lumière comprennent lthérapathite déjà indiquée, le périodure de sulfatochlorure de purpuréocobalt, et le bromure cuivrique. On donnera des-exemples suivants de production de suspensions pour des occulteurs de lumière et autres particules utilisant l'hérapathite et utilisant des copolymères divers. Dans les exemples 1 à 9 et à l'exemple 12, le copolymère est utilisé en cours de formation des particules utilisées dans la suspension et il est retenu en association avec les particules alors qu'on fabrique la suspension et sa mise réellement en service. Aux exemples 10 et 11, on ajoute le copolymère aux particules après que les particules ont été formées et les particules avec le polymère fixé sont misesTen suspension et fonctionnent ensuite dans un occulteur de lumière. Les copolymères utilisés sont de préférence du genre de ceux qui présentent une chaine allongée d'une longueur d'environ 600 à 4200 angstroms ou plus. Bien que leur composition de structure puisse autre due au hasard, (aléatoires ou statistiques) des copolymères à alternance, séquencés ou greffés peuvent ausi être avantageusement utilisés. Ce qui va suivre constitue des exemples de la présente invention. EXEMPLE 1. On combine 42,5 g d'une solution à 33 1/3% du copolymère d'acrylate de 2-éthylhexyle/acide acrylique, à raison de 75 25% en poids, dans du 2-éthoxy-éthanol, avec 3,75 g de bisulfate de quinine et 0,50 g d'alcool fluoré. Ensuite, on ajoute 8,5 g de méthanol et 10 g complémentaires de 2-éthoxy-éthanol. On fait réagir une solution alcoolique d'un plastifiant (facultatif), d'iode et d'acide iodhydrique (hot) avec les composants précédents par mélange pour former une pate humide dthérapathite. On sèche ensuite la pite pour en chasser les solvants volatils. A ce point, on ajoute un milieu de mise en suspension liquide à la pite qui s'y disperse par mélange en continu et broyage. Dans cet essai, la teneur en monomère contenant un acide dans le copolymère, ainsi qu'il a été noté ci-dessus est seulement de 25% en poids de façon à renforcer la chance pour le polymère de se dissoudre dans le milieu de mise en suspension de l'occulteur de lumière afin d'effectuer la dispersion de la pate séchée. Il s'ensuit des résultats favorables. On observe que la densité optique de la suspension résultante dans l'acétate d'isopropyle dans un occulteur de lumière se modifie de 3,0 à environ 0,85 lorsqu'elle est activée, ce qui indique une ouverture importante. EXEMPLE 2. On répète l'exemple 1, à ceci près que les composants sont les suivants : 42,5 g d'une solution à 30% en poids d'acrylate de 2-éthylhexyle/acide acrylique dans du 2-éthoxy-éthanol comme à l'Exemple 1, 2,68 g de bisulfate de quinine, 7,30 g de méthanol dans 10 g supplémentaire de 2-éthoxy-éthanol. EXEMPTE 3. On répète l'exemple 2, à ceci près que l'on omet les 10 g supplémentaires de 2-éthoxy-éthanol et qu'on ajoute 0,50 g de chloroforme au contenu avant la réaction. EXEMPTE 4. On prépare un copolymère d'acrylate de 2-étbvlhexyle/acide acrylique à 5000/50% en poids. On prépare une solution de 42,5 g de la solution du copolymère sous forme d'une solution à 25% en poids dans du 2-éthoxyéthanol ce à quoi l'on ajoute 3,75 g de bisulfate de quinine et 8,50 g de méthanol. Comme à l'exemple 1, on fait réagir une solution alcoolique d'un plastifiant, diode et d'acide iodhydrique avec les composants ci-dessus pour former une pate humide. On met ensuite en suspension la patte séchée, en appliquant de la chaleur pour aider à la dispersion, dans l'alcool décylique. On place la substance dans un occulteur de lumière et on parvient à un fonctionnement satisfaisant. EXEMPLE 5. On répète l'exemple 1, à ceci près que l'on utilise un copolymère à 85%o/15%o en poids d'acrylate de 2-éthylhexyle/acide acrylique à la plaque du copolymère à 75bp/25fx Au contraire de la pate de l'exemple 1, ia pâte séchée est dispersable dans des hydrocarbures aromatiques, le toluène et, comme à l'exemple 1, elle présente une ouverture importante dans un occulteur de lumière. Le toluène a les avantages d'avoir une résistivité électrique élevée et une faible viscosité et par conséquent une réponse rapide dans un occulteur de lumière. EXEMPLE 6. On répète l'exemple 1, mais on remplace le 2-éthoxy-éthanol par du n-propanol pour renforcer la solubilité du copolymère, et on remplace le copolymère de l'exemple 1 par un copolymère 93,5%/6,5% d'acrylate de 2-éthylhexyle/acide acrylique. La pate séchée dthérapathite résultante est dispersable dans un hydrocarbure aliphatique tel que l'hexane. Les hydrocarbures aliphatiques ont de faibles viscosités et sont généralement moins conducteurs aux faibles viscosités que des esters. les hydrocarbures aliphatiques sont en conséquence des milieux désirables de mise en suspension pour certains occulteurs de lumière. EXEMPLE 7. On passe en mortier approximativement 0,2 g de périodure de sulfatochlorure de purpuréocobalt (un polyiodure complexe minéral), dans 1 g d'un copolymère à 75%/25% en poids d'acrylate de 2-éthylhexyle, acide acrylique sous forme d'une solution à 33,1/3 dans du 2-éthoxy-éthanol. Après séchage pour évaporer le 2-éthoxyéthanol, on met les particules en suspension dans de l'acétate dtisopentyle et la suspension résultante dans un occulteur de lumière a un aspect gris. En appliquant un gradient entre 30 et 90 Volts, pour 25,4 microns, en fonctionnement du type pulsé, on observe une puIsation en position ouverte et fermée continuellement en réponse à la tension appliquée sans agglomération importante notable.Avec un gradient de tension en continu approximativement de 30 volts pour 25,4 microns, on observe une plus grande ouverture continue pendant plusieurs secondes sans agglomération importante. EXEMPLE 8. On passe en mortier approximativement 0,04 g de bromure cuivrique, un polyhalogénure dans lequel 11 halogène est le brome, dans 1 g d'un copolymère 7510/250 en poids d'acrylate de 2éthylhexyle/acide acrylique sous forme d'une solution à 33 1/3 % dans du 2 éthoxy-éthanol Après séchage pour évaporer le 2-étho- xyéthanol on met en suspension la suspension résultante dns 1'acétate d'îzopentyle dans un occulteur de lumière, et il a un aspect jaune grisâtre. On observe une pulsation répétée pour un gradient de tension de 30 volts pour 25,4 microns ou supérieur sans agglomération importante. les particules paraissent être dans une gamme de 1 à 15 microns lorsqu'on les observe au microscope.Des gradients de tension plus faibles produisent aussi une bonne ouverture. EXEIvIPIE 9. Pour permettre de démontrer que les autres matières polaires peuvent aussi autre utilisées à la place d'acide dans une formule de copolymère et néanmoins fonctionner, on étudie un copolymère de 75%/25% en poids d'acrylate de 2-éthylhexdrle/méthacrylate d'hydroxyéthyle. Le monomère de méthacrylate d-'hydroxyéthyle contient un groupe fonctionnel OH dans chaque molécule. Le méthacrylate d'hydroxyéthyle est également appelé monométhaerylate d'éthylène-glycol. En appliquant le procédé de l'exemple 1, il en résulte avec succès une suspension bien protégée.Cependant la composition à 75fJ/25fo en poids du copolymère l'empêche d'être totalement soluble dans l'acétate d'isopentyle seul, et il est donc nécessaire d'utiliser un mélange 2:1 d'acétate dtisopentyle et de chloroforme à titre de milieu de mise en suspension pour les fins de cet essai. On observe dans la céllule d'expérience que la résistivité électrique de la suspellsion r siltante (approximativement 1,5.108 ohm-cm) est d'un ordre de-grandeur supérieur par rapport aux cas où des groupes acides sont présents dans le copolymère utilisé pour protéger les cristaux en suspension. On conduit de nombreux essais précédents en utilisant des copolymères de viscosités diverses, c'est-à-dire de poids moléculaires différents. En général, il vaut mieux utiliser le polymère à plus bas poids moléculaire possible en accord avec les objectifs de non-agglomération et autres fins, parce que des polymères dont le poids moléculaire est supérieur augmentent la viscosité de la suspension et diminuent les délais de montée et de déclin (réponse) des suspensions de ltocculteur de lumière. En variante, on peut choisir le poids moléculaire du copolymère, s'il est connu, de sorte que la longueur de la channe puisse être d'au moins 600 angstroms et de préférence de 2000 à 4200 angstroms ou plus. Afin d'empocher la contamination de la suspension finale, en particulier dans le cas d'une suspension dans un occulteur de lumière, le copolymère utilisé doit entre aussi pur-que possible. Ceci peut autre utile en ce sens qu'il évite une conductivité qui n'est pas nécessaire dans les suspensions finales. Dans les systèmes copolymères décrits ci-dessus, il a été établi que la portion du copolymère qui n'a pas une polarité élevée affecte de façon primordiale la solubilité du copolymère. Dans plusieurs des exemples précédents, des copolymères d'acrylate de 2-éthylhexyle/acide acrylique, donnent lieu à une bonne protection des cristaux dthérapathite et autres matières qui sont formées ou broyées avec eux. En résultat de ces essais, on parvient à la conclusion que probablement la fonctionnalité polaire OH ou acide est responsable de la protection et que des groupes non polaires dans le copolymère servent à la fonction de permettre au copolymère d'etre soluble dans des solvants non polaires ou des solvants de polarité intermédiaire en fonction de la nature chimique et des quantités des molécules simples contenues dans les copolymères.Cependant, de façon à être sûr que l'acrylate de 2-éthyl-hexyl seul n'est pas, par pure chance, responsable en fournissant une certaine ou la totalité de la protection, on prépare un homopolymère (et non pas un copolymère) d'acrylate de 2-éthylhexyle, à la place du copolymère de l'exemple 1 et on fait une pate d'hérapathite conformément au procédé de l'exemple 1. Comme on pouvait s'y attendre, le poly(acrylate du 2-éthylhexyle) ntempeehe pas l'agglomération des particules soit en cours de réaction, soit en cours de séchage, soit dans une suspension en-occulteur de lumière de la pate d'hérapathite séchée. En conséquence, la conclusion selon laquelle la fonctionnalité OH ou acide est responsable des résultats favorables antérieurement observés, se trouve confirmée. Dans le cas d'une suspension colloidale fluide, qu'elle ait été conservée pour une utilisation ultérieure ou effectivement dans un occulteur de lumière inactivé (hors service), on peut dire qu'un copolymère qui y est utilisé protèle physiquement de façon appropriée les cristaux en suspension si aucune agglomération notablement importante ne se produit pendant de longues périodes, au moins pendant des jours, de préférence pendant des années.Un essai rapide de l'efficacité d'un polymère consiste à placer une suspension colloidale fluide du polymère dans un occulteur de lumière ayant un milieu de mise en suspension de faible viscosité (approximativement 5 cP ou moins) et l'on active lwocculteur de lumière à 10 kilohertz alternatif, avec un champ électrique continuellement appliqué (en fonctionnement) présentant une forme ondulatoire sinusoidale et un gradient de tension assez fort pour orienter des cristaux aciculaires qui y sont en suspension, on peut dire qu'un copolymère qui y est utilisé protège physiquement de façon approprié les cristaux en suspension si les cristaux ne s'agglomèrent pas de façon notablement importante pendant au moins deux secondes et de préférence pendant au moins 20 secondes;; Si l'on applique le champ sous forme pulsée en utilisant des impulsions brèves, par exemple de 20 millisecondes, avec des périodes relativement longues sans application du champ entre les impulsions, mais avec un gradient de tension suffisant pour orienter les cristaux en suspension, les suspensions dans lesquelles les cristaux sont physiquement protégés de façon appropriée modifient la densité optique en répétition (c'est-à-dire en positions ouverte et fermée) en réponse à ces impulsions pendant au moins 5 cycles et de préférence pendant des milliers de cycles ou plus sans s'agglomrer notablement de façon importante. Une agglomération importante notable peut entre visuellement remarquée sous la forme de zones pointillées ou en grumeaux dans la suspension, ainsi que par une nodification importante de la densité optique en position ouverte et/ou fermée, pour la suspension. Des suspensions qui contiennent un polymère ne protégeant pas physiquement convenablement les particules, s'agglomèrent nettement et dans bien des cas, cessent de fonctionner presque totalement dans un intervalle de temps inférieur à ceux qui ont été cités ci-dessus dans les conditions indiquées de I'exprience précédente. Avec une suspension qui n'est pas convonablerlent protégée, lors de l'application d'un gradient de tension qui provoquerait l'orientation des particules sans agglom & tion si le copolymère était efficace, on observe généralement qu'une suspension médiocrement protégée s'ouvre mais ne se referme pas. Dans ce cas l"'ouverture", c'est-à-dire la diminution de la densité optique et l'augmentation de la transmission de la lumière, est en grande partie causée par l'agglomération immédiate des cristaux ; les cristaux agglomérés pense-t-on, sont trop étroitement collés ensemble et par conséquent, ne peuvent plus se désorienter, c'est-à-dire se fermer, par le mouvement brownien aussi rapidement que peuvent le faire les particules séparées orientées. Certaines suspensions médiocrement protégées sont sl gravement agglomérées avant d'entre placées dans un occulteur de lumière qu'il se peut que les suspensions ne s'ouvrent pas du tout. On pense qu'un copolymère qui est efficace pour prévenir ou diminuer l'agglomération de particules dans une suspension, ne se comporte pas ainsi parce qu'une partie du copolymère s'enroule vers l'extérieur dans la solution,-dans le milieu de mise en suspension, éventuellement autour des particules, ce qui emp8cherait ainsi ou rendrait difficile leur approche trop étroite entre elles d'une autre particule vers la première particule. Pour qu'une matière protège physiquement efficacement des particules en suspension contre l'agglomération, on pense que deux choses sont nécessaires, à savoir que la matière soit au moins partiellement fixée sur ou associée avec les particules, et en second lieu que la matière, en formant une barrière suffisamment épaisse autour des particules et/ou s'étendant en partie d'ellemême en solution, prévient une approche trop étroite et l'agglomération de deux particules. Une matière quelconque qui lie ou s'associe aux particules et qui présente une longueur importante moyenne en solution relativement au diamètre moyen des particules pourrait satisfaire à ces exigences, mais des polymères ont été trouvés plus efficaces, et les copolymères ramifiés selon la présente invention sont particulièrement efficaces et utiles. Pour qu'un polymère soit utile dans une suspension pour occulteur de lumière à titre de stabilisant ou pour d'autres fins présentement décrites, il est impératif que le polymère n'enduise pas les parois de l'occulteur de lumière et n'enduise pas les revêtements transparents électriquement conducteurs (c'est-à-dire les électrodes) qui peuvent recouvrir tout ou partie des surfaces des parois. Si le polymère enduit les parois ou les électrodes, elles deviennent troubles d'aspect et ceci limite la transmission maximale de la lumière.Or, la Demanderesse a découvert que, pour empêcher que le polymère forme cette couche indésirable, on doit choisir les monomères dans le copolymère de sorte que dans l'un de leurs copolymères, en supposant que toutes les chaines et les ramifications sont pleinement étendues et perpendiculaires à leur source, des groupes fonctionnels de liaison, par exemple des groupes OH ou acides soient proches de préférence plus proches du squelette du polymère que ne le sont les groupes ne formant pas de liaison, au moins pour l'un des monomères qui ne comporte pas de groupe de liaison fonctionnel.Ainsi, si l'on copolymérise l'acrylate de 3,5,5triméthylhexyle en un terpolymère aléatoire ou statistique avec l'acide fumarique et l'acrylate de 2-hydroxypropyle, il apparait que d'après la structure connue de ces monomères, les groupes terminaux du premier monomère cité, qui ne contient pas de groupes de liaison s'étendra plus loin, à partir du squelette, que les groupes carboxyle du monomère d'acide fumarique ou que le groupe OH dans le monomère d'acrylate de 2-hydroxypropyle. "e m8me principe doit autre appliqué atxpolymères couverts par la présente invention autres que les copolymères aléatoires ou statistiques par exemple pour une partie quelconque de copolymère greffé qui a des groupes de liaison même si cette partie est elle-même un polymère Paute de suivre la règle ci-dessus pres crite, ceci peut conduire à un résultat indésirable, à savoir que les parois et les électrodes deviennent enduites. On émet la théorie selon laquelle ceci se produit parce qu'il devient possible pour les groupes de liaison de s'y fixer.En suivant la règle précédente, les polymères peuvent se fixer aux particu les en suspension mais non se fixer sur les parois et sur les electrodes. En plus de retarder l'agglomration et permettre l'utili sation à températures relativement élevées, les polymères selon la présente invention sont spécialement précieux en ce qu'ils rendent possible l'application de tensions d'activation relative ment basses et de faibles gradients de champ électrique, pour le fonctionnement d'occulteurs de lumière. Dans la technique antérieure concernant des occulteurs de lumière, on a suggéré d'appliquer des tensions à fréquences de 1 kilohertz et plus. L'application de plus basses fréquences donnerait lieu à une apparition extrêmement rapide de l'agglomération. Ceci conduit à une difficulté du fait que des sources d'alimentation à basse fréquence sont couramment disponibles dans tout le monde industrialisé telles que celles de 50 et de 60 hertz, et l'application de basses fréquences éliminerait la nécessité d'avoir des sources d'énergie coateuses à fréquences élevées, et abaisserait énormément la quantité d'énergie nécessaire aussi bien que les frais dténergie associés. La présente invention permet l'utilisation de basses fréquences sans agglomération ou bien seulement avec une faible agglomération. Un facteur qui détermine si une suspension s'agglomère et affecte 11 allure de l'agglomération, si l'agglomération doit se produire, est le gradient de tension appliqué à la suspension. Le gradient de tension est présentement défini comme étant la tension sur la suspension, divisée par l'épaisseur de la suspension, c'est-à-dire dans une cellule ohmique, la tension appliquée entre les deux électrodes dans la cellule, divisée par la distance entre les électrodes. Une cellule ohmique est du genre de celles dans lesquelles les électrodes sont en contact direct avec la suspension. Par exemple lorsqu'on applique une tension de 600 Volts à une cellule ohmique dans laquelle l'épaisseur de la suspension est de 0,5 mm, le gradient de tension est de 30 volts pour 25,4 microns.Lorsque l'on applique une tension alternative, il convient de spécifier si la tension indiquée est une valeur "crête à crête ou si la tension est la valeur dite "valeur efficace moyennel(RMS) pour une tension alternative en ondes sinusoidales. Une cellule capacitive est du genre de celles dans lesquelles les électrodes ne sont pas en contact avec la suspension, c'est-j-dire une cellule dans laquelle une couche isolante ou capacitive se trouve placée entre les électrodes. et la suspension. On sait que de forts gradients de tension provoquent l'agglomération tandis que de faibles gradients de tension éliminent ou retardent l'agglomération. Toutefois, antérieurement à la présente invention, de faibles gradients de tension n'étaient pas utiles du fait qu'il n'ouvraient pas suffisamment les occulteurs de lumière pour une application pratique quelconque. La présente invention permet que de faibles gradients de tension soient utiles parce qu'ils ouvrent des occulteurs de lumière à des valeurs appréciables de transmission de la lumière, sans agglomération ou seulement avec de faibles quantités d'agglomération. D'autres avantages des faibles gradients de tension sont une diminution d'énergie électrique requise pour faire fonction ner ltocculteur de lumière, avec une économie en conséquence d'énergie et de frais ; -un câblage pour basse tension, ce qui nécessite un isolement moindre autour des conducteurs électriques et des terminaux associés à l'occulteur de lumière, des sources d'énergie plus petites et des sources d'énergie de poids plus faible, l'utilisation de composants électroniques ramassés, produits à l1 état solide une diminution du courant électrique qui traverse la suspension avec en conséquence une diminution de la chaleur engendrée dans la suspension.Ce dernier avantage indiqué découle de ltobservation selon laquelle la chaleur engendrée dans la cellule à tendance à dégrader ou à décomposer la suspension, et peut détériorer les scellements de la cellule qui contient la suspension au sein de l'oceulteur de lumière. Un autre avantage de la présente invention est qu'elle permet d'utiliser des occulteurs de lumière à suspension liquides pour la construction de verre protégeant du soleil et de lunettes à densité optique variable, par exemple pour les hublots et masques protecteurs pour soudeurs. Antérieurement à la présente invention, ces applications d'occulteurs de lumière à suspension liquide n'étaient pas praticables, parce qu'ils exigeaient des tensions élevées, par exemple des centaines de volts et ces tensions, proches des yéux et de la tette de celui qu les porte constituaiert unrisque personnel d'accident.La présente invention permet que ces verres de protection solaire, lunettes et masques de travail puissent entre portés en toute sécurité parce que les tensions sont faibles, par exemple de 4 volts. Antérieurement à la présente invention, on a utilisé un polymère pour protéger les particules en suspension dans l'occulteur de lumière, mais ce polymère de la technique antérieure n'a que relativement peu d'effet pour prévenir l'aZrglomération et des gradientede tension relativement élevés sont nécessaires pour ouvrir l'occulteur de lumière lorsque l'on utilise le polymère de la technique antérieure. La nitrocellulose est l'un des représentants de la technique antérieure. Les autres exemples suivants indiquent en particulier les avantages des polymères selon la présente invention, pour l'utilisation à faibles tensions dans des occulteurs de lumière. EXEMPLE 1OA Etape 1 Dissoudre le polymère dans un alcool tel que le 1-propanol ou le méthanol, ou dans un éther-alcool tel que le 2-éthoxy-éthanol. Verser cette solution dans un malaxeur à grande vitesse, ajouter 16,6 g de phosphate de tricrésyle (TCP) et mélanger à fond. (Facultativement, l'addition de TCP peut titre pas nécessaire). Etape 2 Ajouter 7,3 g d'alcool méthylique à 3,7 g de bisulfate de quinine (QBS) et agiter jusqu'à ce que QBS soit dissout. Ajouter cette solution au mélange préparé à l'étape 1 et mélanger à fond dans le malaxeur à grande vitesse. Etape 3 Préparer une solution à 20% de cristaux d'iode dans du n-propanol qui doit vieillir pendant 20 jours au moins. Prendre 8 g de cette solution et ajouter 4 g de n-propanol dans lequel on a dissout 0,27 g d'indure de calcium. Secouer jusqu'j un mélange convenable. Etape 4 On verse le mélange de l'étape 3 dans le mélange de l'étape 2 alors que ce dernier mélange se trouve dans le malaxeur fonctionnant à grande vitesse. On laisse fonctionner le malaxeur à grande vitesse pendant 35 secondes approximativement et on l'arrente ensuite. Etape 5 On étend le mélange résultant sur une plaque en verre pour sécher pendant approximativement 90 minutes en atmosphère à 25,60C et à 50% d'humidité relative. Etape 6 On gratte la pate qui résulte de l'étape 5 sur la plaque de verre avec une lame coupante. On broie ensuite cette pâte en broyeur électrique à mortier pendant 30 minutes approximativement. On ajoute alors 90 g d'acétate d'isopentyle (IPA) dans le bol du mortier. On ajoute ensuite ce mélange dans un flacon contenant 33 ml de chloroforme (CHC13) et on place dans un agitateur à secousses pendant environ une heure. Etape 7 On dilue le mélange résultant de l'étape 6 avec IPA jusqu'à ce que la densité optique soit de 3 environ lorsqu'on le place dans une cellule d' occulteur de lumière, ayant un espacement de 0,81 mm. EtaEe 8 On centrifuge la suspension résultant de l'étape 7 pendant 4 à 7 heures à raison de 2500 tours /minute et un rayon d'environ 89 mm. Etape 9 On jette ce qui surnage provenant de l'étape 8 ; on ajoute IPA au sédiment, et on traite le sédiment dilué dans un général teur d'ultrasons à fréquence de 47 KHz pendant 1 à 2 heures. Etape 10 Centrifuger à nouveau pendant 2 à 3 heures. Retape 11 Répéter l'étape 9. Etape 12 Centrifuger à nouveau pendant 20 à 3G minutes et rejeter ce qui surnage. Extase 13 Diluer le sédiment avec IPA pour donner unie suspension de la densité optique désirée. Ce qui va suivre constitue des exemples specifiques de polymères selon la présente invention, et les procédés de préparation de suspensions avec ces polymères. EED,UPE 10. Tétrapolymère : acrylate de 3,55-triméthyl-1-héxyle/acry- late de 2-hydroxypropyle/maléate de di-éthylhexyle/acide fumarique, avec des pourcentages pondéraux des monomères de 37,5/22/ 37,5/5,3. Onprépare une suspension conformément au procédé des 13 étapes décrites ci-dessus, en utilisant les quantités ou avec les exceptions suivantes : A l'étape 1, on utilise une solution de 2 g du tétrapolymère dans 20 g d'alcool. A l'étape 6, on n'utilise pas de broyeur à mortier. Après l'étape 7 et avant 11 étape 8, on place le mélange dilué dans un générateur d'ultrasons fonctionnant à 47 KH environ pendant 17 heures environ. Au lieu de l'étape 13, procéder comme suit. Diluer le sédiment avec IPA et le tétrapolymère pour fournir une suspension qui contient 8'10 de tétrapolymère. Ensuite, diluer encore avec une solution à 8% de tétrapolymère dans IPA pour donner une suspension de la densité optique désirée. EXEMPLE 11. Tétrapolymère : acrylate de 3,5,5-triméthyl-1-hexyle/ acrylate de 2-hydroxypropyle/chlorure de vinylidène/acide fumarique, avec des pourcentages pondéraux des monomères de 75/10/15/ 3. On prépare une suspension conformément au procédé de l'exemple 10 avec les exceptions suivantes : A l'étampe 1, on utilise le polymère de l'exemple il au lieu du polymère de l'exemple 10. EXEMPLE 12. Tétrapolymère : acrylate de 3,5,5-triméthyl-1-hexyle/ acrylate de 2-hydroxypropyle/fumarate de di-2-éthylhexyleXacide fumarique avec des pourcentages pondéraux des monomères de 37,5/22/37,5/3. On prépare une suspension commet l'exemple 11, à ceci près qu'on remplace le polymère de exemple il par le polymère de l'exemple 12. EXEMPLE 13. On prépare une suspension exactement comme dans le processus ci-dessus en 13 étapes, en utilisant l'homopolymère de la technique antérieure, la nitrocellulose (NC) au lieu des copolymères selon la présente invention. A l'étape 1, on dissout 6,6 g de HA 17 NC et 7,5 g de NC à 21 cP (E.I. du Pont de Nemours & GO) dans du 2-éthoxyéthanol. Des suspensions préparées avec les tétrapolymères dans trois des quatre exemples précédents ne s'agglomèrent pas, ou s'agglomèrent très peu par comparaison avec des polymères de la technique antérieure lorsqu'on les utilise dans des occulteurs de lumière. De plus, des occulteurs de lumière faites avec les suspensions dans les trois exemples de nouveaux polymères, s'ouvrent bien plus, transmettent bien plus de rayonnement que des suspensions de la technique antérieure, pour le m8me gradient de tension. Des suspensions faites avec les nouveaux polymères dans les trois exemples précédents sont étudiées et comparées avec une suspension préparée avec de la nitrocellulose (NC). tes essais sont les suivants. On remplit successivement une cellule ohmique d'occulteur de lumière, qui présente une épaisseur de 0,83 mm pour une suspension, avec une suspension faite à partir de NC et avec des suspensions à partir des trois exemples. On remplit la cellule à chaque fois, on l'active successivement en tensions àlternatives aux fréquences de 40, 60, 100 et 1000 Hz. En outre, on utilise 500 Hz pour le polymère de l'exemple 12. Pour chacune des fréquences indiquées on applique successivement des tensions de O, 100, 200, 300, 400, 500 et 600 volts (crête à crête).A chacune et pour toutes les combinaisons de fréquences et tensions indiquées ci-dessus, on mesure la transmission optique de la cellule dans la portion visible du spectre, à l'aide dtun photomultiplicateur RCA NO 931-2 fabriqué par Radio Corporation of America: tes résultats sont donnes aux tableaux suivants. Les indications "NC" dans les tableaux désignent les transmissions des suspensions préparées avec NO. tes indications "nouveau polymère représentent les transmissions de suspensions préparées avec les polymères selon la présente invention conformément à l'exemple respectif. Le rapport de transmission dans chaque cas est le quotient de la transmission de la suspension préparée avec un nouveau polymère divisé par la transmission de la suspension faite avec NO. Utilisation du copolymère de exemple 10. Fréquence s 40 Hz Tension Gradient Transmission dp Rapport de appliquée de tension NC Nouveau transmission crête à crase Volts/25,4 microns polymère 0 0 0,977 0,95 0,977 100 3,03 1,02 1,32 1,29 200 6,06 1,26 3,47 2,75 300 9,09 1,74 5,61 3w79 400 12,12 2,51 10,23 4,07 500 15,15 3,98 12,59 3,16 600 13,18 6,17 14,13 2,29 Utilisation du copolymère de l'exemple 10 Fréquence : 60 Hz Tension Gradient de Transmission, % Rapport de appliquée tension nu Nouveau transmission crête à crête volts/25,4 NC Nouveau microns polymère O 0 -0,977 0,955 0,977 100 3,03 1,02 1,32 1,29 200 6,06 1,35 3,31 2,45 300 9,09 2,00 6,61 3,30 400 12,12 2,95 10,47 3,54 500 15,15 4,47 12,88 2,75 600 18,18 6,46 14,79 2,28 Utilisation du copolymère de l'exemple 10 Fréquence : 100 Hz tension Gradient Transmission % Rapport de appliquée de tension NC Nouveau transmission crête à crête Volts/25,4 polymère microns polymère O 0 0;977 0,955 0,977 100 3,03 1,05 132 1,25 200 6,06 1,41 3,39 2,40 300 9,09 2,00 6,61 3,30 400 12,12 3S16 10,00 3,16 500 15,15 4,90 12,88 2,62 600 18,18 7s08 15,14 2,13 Utilisation du copolymère de l'exemple 10 Fréquence : 1000 Hz Tension Gradient Transmission % Rapport de appliquée de tension NC Nouveau transmission crête à crdte Volts/2S,4 polymère O migrons 0,955 0,955 0,977 100 3,03 1,26 1,45 1,15 200 6,06 2,51 3,63 1,44 300 9,09 5,01 7s59 1,51 400 12,12 8s51 11,22 1,31 500 15,15 12,59 13,49 1,07 600 18,18 15,85 15,95 1,01 Utilisation du éopolymère.de l'exemple 11 Fréquence : 40 Hz Tension Gradient Transmission cO Rapport de appliquée de tension NC- Nouveau -transmission crête à crête Volts/25,4 polymère 0 O 0,977 1,18 1,20 100 3,03 1,02 2,34 2,30 200 6,06 1,26 6,31 5,00 300 9,09 1,74 9,77 5,81 400 12,12 2,51 12,59 5,01 500 .15,15 3,98 14,79 3,96 600 18,18 6,17 i5,85 2,56 400 12,12 2,51 12,59 5,01 500 15,15 3,98 14,79 3,96 600 18,18 6,17 15,85 2,56 Utilisation du copolymère de l'exemple 11 Fréquence : 60 Hz tension Gradient Transmission % Rapport de appliquée de tension NC Nouveau transmission cette à crête Volts/25,4 NC polymère microns polymère O 0 0,977 1,18 1,20 100 3,03 1,02 2,24 2,19 200 6,06 1,35 6,31 4,67 300 9,09 2,00 10,00 5,00 400 12,12 2,95 13,18 4,46 500 15,15 4,47 15,85 3,54 600 18,18 6,46 17,78 2,75 Utilisation du copolymère de l'exemple il Fréquence : 100 Hz Tension Gradient Transmission % Rapport de appliquée de tension cette à crête Volts/25,4 NO copolymère microns polymère O O 0,977 1,18 1,20 100 3,03 1,05 2,34 2,22 200 6,06 1,41 6,31 4,47 300 9,09 2,00 9,55 4,77 400 12,12 316 12,88 4,07 500 15,15 4,90 15,85 3,23 600 18,18 7,08 18,62 2,62 Utilisation du copolymère de l'exemple il Fréquence : 1000 Hz Tension Gradient Transmission % Rapport de appliquée de tension NC Nouveau transmission crête à crête Volts/25,4 polymère microns O 0 0,977 1,18 1,20 100 3,03 126' 2,51 1,99 200 6,06 2,50 6,31 2,51 300 9,09 5,01 10,47 2,08 400 12,12 8,51 14,13 1,66 500 15,15 12,59 16,60 1,31 600 18,18 15,85 19,05 1,20 Utilisation du copolymère de l'exemple 12. Fréquence : 40 Hz Tension Gradient Transmission fo Rapport de appliquée de tension nu Nouveau transmission crête à crête Volts/25,4 NC Nouveau microns polymère O O 0,977 1,02 1,04 100 3,03 1,0? 1,86 1,82 200 6,06 1,26 5,01 3,97 300 9,09 1,74 9,77 5,61 400 12,12 2,51 13,18 5,25 500 15,15 3,98 15,85 3,98 600 18,18 6,17 18,20 2,94 Utilisation du copolymère de l'exemple 12 Fréquence : 60 Hz Tension Gradient Transmission fa Rapport de appliquée de tension crête à crête Volts/25,4 NG polymère transmission microns polymère O O 0,977 1,02 1,04 100 3,03 1,02 1,86 1,82 200 6,06 1,35 4,68 3,46 300 9,09 2,00 11,22 5,61 400 12,i2 2,95 15,49 5,25 500 15,15 4,47 18,62 4,16 600 18,18 6,46 19,50 3,01 Utilisation du copolymère de l'exemple 12 Fréquence : 100 Hz Tension Gradient Transmission élo Rapport de appliquée de tension transmission crête à cette Volts/25,4 NC Nouveau microns polymère O 0 0,977 1,02 1,04 100 3,03 1,05 1,95 1,85 200 6,06 1,41 4,79 3,39 300 9,09 2,00 11,22 5,61 400 12,12 3,16 15,49 4 88 500 15,15 4,90 18,62 3,80 600 18,18 7,08 19,95 2,81 Utilisation du copolymère de l'exemple 12 Fréquence : 500 Hz Tension Gradient Transmission da Rapport de appliquée de tension NC Nouveau transmission crête à crête Volts/25,4 polymère microns 0 0 0,977 1,02 1,04 100 3,03 1,18 2,04 1,72 200 6,06 1,95 5,50 2,82 300 g,og 3,55 10,96 3,08 400 12,12 6,03 15,14 2,51 500 15,15 8,91 17,78 1,99 600 18,18 12,02 19,05 1,58 Utilisation du copolymère de l'exemple 12 Fréquence : 1000 Hz Tension Gradient Transmission go Rapport de appliquée de tension NO Nouveau transmission crête à crête Volts/25,4 polymère microns O 0 0,977 1,02 1,04 100 3,03 1,26 1,95 1,54 200 6,06 2,51 5,75 2,29 300 9209 5,01 11,22 2,23 400 12,12 8,51 15,85 1,86 500 15,15 12,59 19,05 1,51 600 18,18 15,85 20,42 1,28 L'examen de ces données révèle les faits suivants. L'utilisation des polymères selon la présente invention donne lieu à une augmentation de plus de 5 fois en ce qui concerne 17 ouverture dlun occulteur de lumière, comparativement à 1'uti- lisation des polymères de la technique antérieure. Ceci est indiqué par exemple pour le copolymère de l'exemple i1 à 300 Volts et 40 Hz. De même ceci est indiqué aussi pour le copolymère de l'exemple 12 à 300 volts et à 40, 6G et 100 Hz. Pour toutes les fréquences de la tension d'activation, et pour toutes les tensions, les polymères selon la présente invention donnent des valeurs d'ouverture supérieures, c'est-à-dire une transmission plus importante que ne le fait le polymère de la technique antérieure, c'est-à-dire NO. Ceci apparait sans exception dans toutes les colonnes de chiffres dans tous les exemples à toutes les fréquences dans tous les tableaux de mesures donnés ci-dessus. Dans tous les cas, l'utilisation des polymères selon la présente invention permet à l'occulteur de lumière de s'ouvrir plus avec une plus faible tension d'activation. On peut appliquer lX présente invention avec des occulteurs de lumière tels que des présentoirs, des fenêtresà double éléments, des abris contre le vent, des miroirs et bien d'autres dispositifs similaires. Les suspensions liquides précédemment décrites peuvent aussi faire prise (durcir) en n'ajoutant pas de plastifiant quelconque dans leur préparation. Les applications de ces suspensions qui ont fait prise comprennent leur application en pellicules minces dures de matières telles que des feuilles de polariseurs. Les polymères selon la présente invention sont utiles avec une variété de particules de genres divers comprenant des particules de colorants, des matières dichrolques, -pléochroTques ou polarisant la lumière. Il est bien entendu que l'on peut utiliser la présente invention pour un occulteur de lumière qui fonctionne en partie ou en totalité dans les portions infrarouges et/ou ultraviolettes du spectre électromagnétique tout aussi bien que dans la partie visible du spectre électromagnétique en fonction du type d'occulteur de lumière et de suspension utilisés. Il est bien entendu que le terme de "liquide", là où il est applicable, peut être un gel ou un liquide thixotropique, ou bien un liquide plastique à la condition que les particules en suspension puissent y etre orientées par application d'un champ électrique. Bien que les polymères selon la présente invention aient été décrits présentement, principalement en termes de leur application dans une suspension d'occulteur de lumière, il est bien entendu qu'on peut les utiliser favorablement dans un autre type quelconque de suspension où l'une quelconque de leurs propriétés peut etre- favorablement utilisée, par exemple en tant que liants, dans des enduits pour papiers spéciaux et dans des peintures ou formules d'encres. Bien que des formes spécifiques de mise en oeuvre de la présente invention aient été illustrées, on appréciera que la présente invention nty-est pas limitée et que de nombreuses variantes ou modifications peuvent y etre apportées par le spécialiste de cette question, entrant dans le cadre et l'esprit de l'invention. Les caractéristiques résumées de la présente invention sont les suivantes 1) Elle comprend une matière pour l'inclusion dans une suspension liquide utilisable dans un occulteur de lumière, contenant un milieu de mise en suspension et des particules qui y sont présentes en suspension, et pour stabiliser cette suspension, comprenant un copolymère constitué par deux monomères au moins, dont un au moins présente un groupe fonctionnel sans empewohement stérique tel qu'un groupe OH ou acide, l'un au moins des monomères étant soluble dans le milieu de mise en suspension et l'un au moins étant ramifié, où la distance du squelette au groupe fonctionnel disponible le plus éloigné du squelette dans le monomère est inférieure à la distance du squelette au groupe non fonctionnel de l'autre monomère. 2) Elle comprend une suspension liquide pour un occulteur de lumière, un milieu liquide, une pluralité de particules qui y sont en suspension, un copolymère comprenant au moins deux monomères différents dont l'un au moins comporte des groupes sans empêchement stérique, dont l'un au moins est soluble dans le milieu de mise en suspension et dont l'un au moins est ramifié. 3) Elle comporte un procédé de préparation et de stabilisation de matières pour former des particules en suspension dans un liquide pour un occulteur de lumière dans lequel on fournit une première matière, on fournit au moins une matière supplémentaire qui, combinée avec la première matière forme des particules de polyhalogénure, on fournit un copolymère qui comprend au moins deux monomères dont ltun au moins comprend un groupe fonctionnel sans empechement stérique, dont l'un au moins est soluble dans le milieu de misé en suspension et l'un au moins est ramifié, et l'on combine la première et la seconde matière pour former des particules de polyhalogénure en présence du copolymère, le copolymère stabilisar.t les particules du polyhalogenure lorsque les particules du polyhalogénure sont en suspension dans le milieu de mise en suspens ion. 4) Elle comporte un procédé de préparation dtune suspension liquide pour un occulteur de lumière consistant à fournir une première mtière, à fournir au moins une matière supplémentaire qui, combinée avec la première forme des particules de polyhalo ménure, à fournir un copolymère comprenant au moins deux monomères différents dont l'un au moins comprend un groupe fonction nel sans empêchement stérique, l'un au moins étant soluble dans le milieu de mise en suspension et l'un au moins étant ramifié, à combiner la première matière et la matière additionnelle pour former des particules de polyhalogénure en présence du copolymère, ce copolymère stabilisant les particules de polyhalogénure dans le milieu de mise en suspension et à sécher les particules de polyhalogénure et du copolymère dans le milieu de mise en suspension. L'invention étant caractérisée en outre en ce que le milieu de mise en suspension selon le paragraphe 1 a une résistivité électrique d'au moins 2.1ou ohm-cm, que le monomère ramifié présente au moins deux ramifications, que les particules sont des particules de polyhalogénure choisies parmi des particules de polyiodure et de polybromure de dimension colloîdale, susceptibles d'hêtre orientées par application d'un champ électrique à la suspension, que le copolymère est constitué au moins par un monomère qui est un ester hydroxyalcoylique tel qu'un acrylate dthydro- xyalcoyle, qu'un des monomères est un polyacide tel que l'acide fumarique, l'acide maléique et l'acide mésaconique, que l'un des monomère est un éther, un polyacide partIellement ou totalement estérifié, que l'un des monomères ne comporte pas de groupe fonctionnel, que l'un des monomères est halogéné, que le copolymère est du genre copolymère aléatoire ou statistique, alterné, séquencé ou greffé. Le liquide de mise en suspension selon le paragraphe 2 a une résistivité électrique d'au moins 2.109 ohm-cm, et présente les particularités présentées au paragraphe 1, et qu'en outre le liquide de mise en suspension, qui est un liquide halogéné peut autre choisi parmi les alcanes fluorés, des esters fluorés, et des éthers fluors, que le copolymère permet la mise en suspension pour parvenir à une stabilité thermique supérieure à 380C environ sans dégradation importante, que la suspension est stabilisée de sorte que lorsque l'on applique une tension de 15 volts (crête à crête) pour 25,4 microns d'épaisseur de suspension avec une fréquence alternative de 1000 Hz ou moins il se produise une importante modification de la transmission de la lumière dans la suspension, que le liquide avec la suspension présente une transmission de la lumière visible au plus de 1 et que sa transmission de la lumière est d'au moins 10 fois supérieure lorsqu'on applique une tension de 12 volts (crête à crête) pour 25,4 microns d'épaisseur avec une fréquence alternative de 1GGO Hz. L'invention est en outre caractérisée en ce que le ccpoly- mère selon les paragraphes i, 2, 3 et 4, est une matière choisie parmi les suivantes : acrylate de 2-éthylheryle/acide acrylique acrylate de 2-éthylhexyle/méthacrylate d'hydroxyéthyle ; acrylate d'éthyle/méthacrylate dthydr.oxyéthyle ; acrylate de 2-éthyl hexyle/acrylate de 2-hydroxypropyle/acide acrylique ; acrylate de 2-éthylhexyle/åcrylate de 2-hydroxypropyle/ac ide fumarique ; acrylate de 2-éthylhexyle/acrylate de 2-hydroxypropyle/chorure de vinylidène/acide fumarique ; acrylate de 3,5,5-triméthylhexyle/méthacrylate de 2-hydroxypropyle ; acrylate de 3,5,5 triméthylhexyle/acrylate de 2-hydroxypropyle/acide fumarique acrylate de 3,5,5-triméthylhexyle/acrylate de 2-hydroxypropyle/ maléate de di-2-éthylhexyle/acide fumarique ; acrylate de 3,5,5 triméthylhesyle/acrylate de 2-hydroxy-propyle/fumarate de di-2 éthylhexyle/acide fumarique ; acrylate de 2,5,5-triméthylhexyle/ acrylate de 2-hydroxypropyle/chlorure de vinylidène/acide fumarique ; acrylate de 5,5-diéthylhexyle/acrylate de 2-hydroxypropyle/ acide fumarique ; fumarate de bis-2-éthylhexyle/acrylate de 2-hydroxypropyle/acrylonitrile et fumarate de bis-2-éthylhexyle/ acrylate de 3,5,5-triméthylhexyle/chorure de vinylidène/acide mésaconique. REVEND ICAT TONS 1. Matière du type pour l'inclusion dans une suspension liquide adaptable à l'utilisation dans un occulteur de lumière contenant un milieu de mise en suspension et des particules qui y sont en suspension, pour un occulteur de lumière, pour la stabilisation de la suspension, ladite composition de matière comprenant essentiellement : un copolymère qui comporte au moins deux monomères différents, l'un au moins contenant un groupe fonctionnel sans empéchement stérique choisi parmi un groupe OH et un groupe acide ; l'un au moins des monomères étant soluble dans le milieu de mise en suspension et l'un au moins des monomères étant ramifié et caractérisé en outre en ce que la distance entre le squelette et le groupe fonctionnel disponible le plus éloigné du squelette dans un monomère est inférieure à la distance entre le squelette et un groupe non-fonctionnel dans un autre monomère. 2. Suspension liquide pour un occulteur de lumière essentiellement caractérisée en ce qu'elle comprend un milieu liquide de mise en suspension ; une pluralité de particules qui y sont en suspension et un copolymère qui comprend au moins deux monomères différents, l'un au moins des monomères comportant un groupe fonctionnel sans empechement stérique, l'un au moins des monomères était soluble dans le milieu de mise en suspension et l'un au moins des monomères est ramifié. 3. Procédé de préparation et de stabilisation de matières pour former des particules en suspension dans une suspension liquide pour l'application dans un occulteur de lumière, ladite suspension comprenant un milieu liquide de mise en suspension et des particules qui y sont en suspension, le procédé étant caractérisé en ce qu'il consiste essentiellement à fournir une première matière à fournir au moins une sec onde matière supplémentaire qui, lorsqu'on la combine avec la première matière forme des particules dc polyhalogélure ; à founir un comprend au moins deux monomères différents dx n au anscoporteur. groupe fonctionnel sans empchement stérique, l'un au moins des monomères étant soluble dans le milieu de mise en suspension et l'un au moins des monomères étant ramifié, et caractérisé en outre en ce que dans le copolymère1 la distance entre le squeeu et le groupe fonctionnel disponible le plus éloigné du squelette est inférieure à la distance entre le squelette et un groupe non fonctionnel d'un autre monomère, et qui consiste en outre à combiner la première matière et la matière additionnelle pour former des particules de polyhalogénure en présence du copolymère le copolymère stabilisant les particules de polyhalogènure lorsque les particules de polyhalogénure sont en suspension dans le milieu de mise en suspension. 4. Procédé de préparation d'une suspension liquide pour un occulteur de lumière, essentiellement caractérisé en ce qu'il consiste à fournir une première matière ; à fournir au moins une seconde matière supplémentaire qui, lorsqu'on la combine avec la première matière forme des particules de polyhalogénure : à fournir un copolymère qui comporte au moins deux monomères différents dont l'un au moins comporte un groupe fonctionnel sans empêchement stérique, l'un au moins des monomères étant soluble dans le milieu de mise en suspension, et l'un au moins des monomères étant ramifié et caractérisé en outre en ce que dàns le copolymère la distance entre le squelette et le groupe fonctionnel disponible le plus éloigné du squelette dans un monomère est inférieure à la distance entre le squelette et un groupe non fonctionnel dans un autre monomère ; à combiner la première matière et la matière supplémentaire pour former des particules de polyhalogénure en présence du copolymère, le copolymère stabilisant les particules de polyhalogénure lorsque les particules de polyhalogénure sont en suspension dans le milieu de mise en suspension, et à sécher les particules de polyhalogénure et le copolymère dans le milieu de mise en suspension. 5. Procédé de stabilisation d'une suspension liquide pour un occulteur de lumière, essentiellement caractérisé en ce q*'il consiste à fournir une suspension liquide comportant un milieu de mise en suspension liquide et une pluralité de particules à ajouter un copolymère qui comprend au moins deux monomères différents, l'un au moins des monomères comprenant un groupe fonctionnel sans empêcln-ement stérique, l'un au moins des monomères étant soluble dans le milieu de mise en suspension et l'un au moins des monomères étant ramifié et caractérisé en outre en ce que dans le copolymère, la distance entre le squelette et le groupe fonctionnel disponible le plus éloigné du squelette dans un monomère est inférieure à la distance entre le squelette et un groupe non fonctionnel dans un autre monomère.